(57)【特許請求の範囲】
【請求項１】
主原料の水を吸収したパルプと、副原料のコウゾの乾燥させた繊維を２ｍｍ〜５ｍｍ程度に細かく切断したものと、を混合して糊と練り合わせ水を加えて適度な粘性を得たものに、和紙材料である紐状にした１００ｍｍ〜２００ｍｍの長さに切断したコウゾの生の繊維、および、和紙材料の不要な繊維部分、黒皮、わら、すさの少なくとも１つを入れて混合してなる建築内装仕上げ材。
【請求項２】
前記パルプが、洋紙の原料の木材のチップの加工品であることを特徴とする請求項１記載の建築内装仕上げ材。
【請求項３】
前記パルプが、木材の大鋸屑であることを特徴とする請求項１記載の建築内装仕上げ材。
【発明の詳細な説明】
【技術分野】
【０００１】
この発明は、家屋の内装仕上面にコテで塗って和紙の雰囲気を出すことが出来る建築内装仕上げ材に関する。
【背景技術】
【０００２】
建築内装仕上材として、内装の壁や天井に和紙を貼る場合において、壁面や天井面大の１枚ものの和紙の製造は不可能に近いので、所定形状の和紙を用いてそれらを継ぎ合わせて仕上ている。又、特許文献１に示すように、パルプを主成分とし粘土と植物性ボンドと植物性防カビ剤とを含む混合物に水を加えてペースト状とした内装材用組成物がある。
【特許文献１】特開２００２-１０６１３９号公報
【発明の開示】
【発明が解決しようとする課題】
【０００３】
しかしながら、和紙を継ぎ合わせて壁面等の内装仕上面に張る場合には、継ぎ合わせ部分が隣り合う和紙と重なり合うために、見栄えが悪くなるという問題点がある。又、手漉和紙を使用する時には、上記問題点に加えて、施工がむずかしのでこれを貼ることができる職人が少なく手漉和紙自体の価格も高いことから施工価格が高価になり一般住宅では需要が多く見込まれないという問題点がある。更に、特許文献１に開示の内装材用組成物は、原料の中にパルプは入っているものの、粘土が入っているために、この内装材用組成物を内装仕上面に塗っても和紙の雰囲気を出すことは困難であるという問題点がある。
【課題を解決するための手段】
【０００４】
この発明は上記事情に鑑みてなされたものであって、継ぎ合わせ部分がないことから見栄えも良く、しかも手漉和紙を使用した時と同等な質感を得ることができる内装仕上げ材を提供することを目的とするものである。
【０００５】
この発明の手段とするところは、請求項１の発明においては、主原料の水を吸収したパルプと、副原料のコウゾの乾燥させた繊維を２ｍｍ〜５ｍｍ程度に細かく切断したものと、を混合して糊と練り合わせ水を加えて適度な粘性を得たものに、和紙材料である紐状にした１００ｍｍ〜２００ｍｍの長さに切断したコウゾの生の繊維、および、和紙材料の不要な繊維部分、黒皮、わら、すさの少なくとも１つを入れて混合してなる建築内装仕上げ材としたところにある。
【０００６】
請求項２の発明は、前記パルプが、洋紙の原料の木材のチップの加工品であることを特徴とするものである。
【０００７】
請求項３の発明は、前記パルプが、木材の大鋸屑であることを特徴とするものである。
【発明の効果】
【０００８】
請求項１の発明によれば、コテで壁面や天井面に所定の厚さで塗ることによって内装仕上面を作るため、和紙を用いたものに較べて継ぎ合わせ部分が重なり合って見栄えが悪くなることがない。又、この発明の建築内装仕上げ材の原料は安価に大量に仕入れられるパルプを主原料とし、乾燥させた和紙材料の繊維を細かく切断したものを副原料として、これらに皮等を混ぜて、糊で結合させたものであるので、手漉和紙と同感覚の高級感を得ることができるものの、パルプを主原料として使用しているので、全体として割安に製造できる。また、手漉和紙の原料にするコウゾの生の繊維を入れるので、その分だけ更に和紙に類似した質感の内装仕上面を得ることが出来る。加えて、コウゾの生の繊維を晒して使用した場合には白色を呈し、晒さないとベージュ色を呈するという性質を利用して好みの風合いを生かすことが出来る。さらに、このような諸原料資材を用いて出来たこの発明の建築内装仕上げ材は、パルプと和紙材料の繊維、それに皮などを使用しているので、出来上がった内装仕上面は和紙以上に質感がある内装仕上面を得ることができる。又、この建築内装仕上げ材は乾きに時間がかかるので、大きな壁面等の内装仕上面を塗る場合において一度の作業で全て塗り切れなかった時でも、前回塗った箇所に隣接して塗っても湿っているのでなじみ易くなっており、そのために和紙を貼って施工した場合のような継ぎ目が生じることもなく、内装仕上面全体がきれいに仕上る。更に又、適当な色の顔料やベンガラ等の着色料を混入すれば、好みの色合いの和紙風の内装仕上面を得ることが出来る。更に又、自然素材しか使用していないので、人体に悪い影響を及ぼさなく、加えて、環境にも配慮されている。
【０００９】
又、請求項２の発明によれば、主原料のパルプが洋紙の原料の木材のチップを加工したものであるので、安価で容易に入手できる利点がある。
【００１０】
請求項３の発明によれば、主原料のパルプが製材工場等で大量に発生する木材の大鋸屑であるので、安価に入手できる利点がある。
【発明を実施するための最良の形態】
【００１１】
この発明の実施の形態について以下説明する。この発明の建築内装仕上げ材は、主原料としてのパルプに副原料としての乾燥させた繊維を細かく切断したものを混合し、これに水と糊で練り合わせ、更に和紙材料であるコウゾの生の繊維と、和紙材料の不要な繊維部分、黒皮、わら、すさの少なくとも１つを入れて混合して製造したものである。
【００１２】
使用するパルプは、洋紙の原料となる所定形状に粉砕された木のチップ状のものであって、その大きさは最大長が０．５〜１．０ｍｍ程度である。通常は圧縮されて例えば１辺が１ｍの立方形状をなしており、所定の大きさに分割してほぐした状態として使用する。パルプが洋紙原料の粉パルプの場合には、繊維の長さは短いが粒子は大きく加工せずに使用できるので便利である。このような粉パルプの他に、廃材や生木を最大長が０．３〜５．０ｍｍ程度に粉砕したものや、製材工場等で発生する大鋸屑等もここに含まれるものである。原料となる木は乾燥状態であっても水分を多く含んでいるものであってもよい。又、古紙パルプであってもよい。又、パルプは晒、未晒であってもよい。
【００１３】
副原料の和紙材料となる植物は、コウゾ、ミツマタ、ガンピなどの繊維が良い。その他の和紙材料として、イネ、タケ、ササ、カジノキ、イトバショウ、ケナフ、アサなどの繊維であってもよい。これら繊維は和紙製造工程で生じた不要な繊維部分であってもよい。又、晒、未晒いずれの繊維であってもよい。皮としては、コウゾの黒皮、杉皮が好適であるが、その他植物の皮であってもよい。これら副原料の繊維や皮は、当該建築内装仕上げ材を壁面等の内装仕上面に塗った際に、とくに意匠的に和紙の風合いをかもし出すのに有効である。繊維や皮の大きさは最大長が1〜２００ｍｍの範囲内とするのがよい。これより大きくなれば繊維や皮が強調されすぎて見苦しい壁面となるからであり、これより小さくなれば意匠的効果も低減するからである。生のコウゾの繊維と、和紙材料の不要な部分、黒皮、わら、すさを入れるのは、より一層和紙風合いを出すのに有効であるからである。その中でも、すさの混入は意匠的な意味もあるが、塗った内装仕上面が繊維の作用によって原料を結合させる効果があるためである。
【００１４】
糊としては、水溶性のものであれば適用できるが、好適には化学物質を含まない糊、例えば、壁紙施工用でん粉系接着材２種２号が挙げられる。水はコテで壁面等の内装仕上面に塗る時に適度な粘性を得るために使用するもので、硬水、軟水いずれでもよく、水道水、河川の水など施工現場において最も入手し易いものを使用できる。
【００１５】
上記した主原料、副原料、水、糊の混合割合は、主原料たるパルプの水分含有量によって変動するが、まず、主原料と副原料の割合は、概ね重量比で主原料１００に対して副原料１〜５、糊１５〜３０、水３０〜５０の範囲内である。この範囲内であると好適に和紙の風合いを得ることが可能で、且つ、安定した仕上にできるが、この範囲を越えても和紙の風合いはある程度確保できるのでこの発明の範囲には含まれるものである。
【００１６】
次に上記の各原料からなるこの建築用内装仕上げ材の作り方の具体例について説明する。まず、主原料のパルプを内部に水の通過が自在である袋に１／３程度入れて、水の入った容器に浸して約１日放置する。パルプとしは、スエーデン製の粉パルプ（商品名：ＲＯＴＴＮＥＲＯＳ）が好適である。水分を吸収したパルプは約２倍程度に膨張する。次に、袋を水の入った容器から取り出して不要な水分を除去した後に、別の容器に袋の中の膨潤したパルプを移して攪拌機で攪拌する。そして、あらかじめ和紙材料であるコウゾの乾燥させた繊維を２ｍｍ〜５ｍｍ程度に細かく裂いて切断したものや、必要に応じて皮や、手漉和紙を作る際に廃棄する黒皮やコウゾ等の繊維の不要部分を乾燥させて細かく切断したものを、パルプの入った容器に入れて混入する。この準備が整ってから、糊を加えながら再度攪拌し、一昼夜程度馴染ませる。糊としては壁紙施工用でん粉系接着剤２種２号（商品名：トキワエコタックＦ☆☆☆☆）などが好適である。壁面等の内装仕上面に塗り易くするために水を加え適度な粘性を得る。尚、全て自然素材で施工するには化学物質無添加の糊を使用すればよい。糊としては、ぎんなん草を煮沸して出来る植物性ボンドなども好適に使用できる。
【００１７】
以上のようにして出来上がった建築用内装仕上げ材を家屋の壁の内壁面に塗る手順について説明する。
（１）家屋の内壁面を形成するプラスターボード（ＰＢ）、合板の下地に珪藻土仕上用等の下塗り材（商品名：ｒｅｖｅ内装用下塗材．高吸放湿性）を湿調効果を上げる目的で塗ってから完全に乾燥させる。通常は２日前後要する。又、この下塗りをしなくても施工は可能であるので、必須の要件ではない。
（２）次に、必要に応じて、手漉和紙の原料であるビーターをかけずに紐状にしたコウゾの生の繊維を１００ｍｍ〜２００ｍｍ程度に切断したもの、黒皮、チリ、きずを前記のように出来あがっている材料の入った容器に混入する。コウゾの生の繊維は、晒すと白色を呈し、晒さないとベージュ色を呈するので、好みに応じて選択して用いる。わら、すさ、黒皮等を意匠的に混入する。この工程は施主や工事担当者の好みに応じて、又、室内の他の構成部材との調和を考慮して行う。混合度合は意匠を優先させ自由に選択される。尚、色彩を得るには、ベンガラ、顔料などの着色料を必要に応じて混入してもよい。
（３）前記工程（２）で出来あがった建築用内装仕上げ材を（１）の工程を経た内装仕上面、あるいは（１）の工程を経ていない内装仕上面にコテを用いて厚さが２〜３ｍｍとなる程度に塗り上げる。完全乾燥するまで３〜６日かかるので、大きな内装仕上面の場合でも、隣接する先塗りの部分が乾いていないので後から連続して塗っても境界部分の密着性が良く乾燥しても境界が表れないために、きれいに仕上がり、今までに類のない継目のない和紙の風合いが得られる。
【産業上の利用可能性】
【００１８】
上記のように混合して出来た建築内装仕上げ材を用いて形成した内壁面は、継目なく手漉和紙を貼ったような風合いのある内装仕上面となり、また、自然素材のみで形成されているために人に対してやさしく環境にも配慮したものである。この発明の建築内装仕上げ材は和風に適していることはもちろんであるが、自然素材を生かした自然色に仕上がるため全ての内装仕上面に好適に利用できる。
【図面の簡単な説明】
【００１９】
【図１】この発明の建築内装仕上げ材を用いて形成した内壁面を有する和室の角部の図。
【図１】
0004668710.tif 000002